본 발명의 일 측면에 의하면, 증착 공간 및 어닐링 공간을 구비한 챔버; 상기 증착 공간의 일 측에 배치된 탄소를 포함하는 타겟; 상기 타겟에 대향 배치되고 무정형 탄소가 증착되는 피처리 기판; 상기 타겟과 상기 피처리 기판 사이에 배치되고, 상기 피처리 기판에 증착되는 무정형 탄소의 층수를 제어하는 증착 제어수단; 및 상기 어닐링 공간에 구비되고 상기 무정형 탄소가 증착된 피처리 기판을 어닐링하는 가열부;를 포함하는 그래핀 제조 장치를 제공한다.
주어진 문장을 읽고 간략하게 요약해주세요.

문장: 
[ 발명의 명칭 ]
그래핀 제조 장치Apparatus for manufacturing graphene
[ 기술분야 ]
본 발명은 그래핀 제조 장치 및 그 제조 방법에 관한 것이다. 
[ 배경기술 ]
그래파이트(graphite)는 탄소 원자가 6각형 모양으로 연결된 판상의 2차원 그래핀 시트(graphene sheet)가 적층된 구조를 갖는다. 그래파이트로부터 그래핀을 벗겨 내어 특성을 조사한 결과 기존의 물질과 다른 매우 유용한 특성이 발견되었다. 가장 주목할 특징은 그래핀에서 전자가 이동할 경우 마치 전자의 질량이 제로인 것처럼 이동한다는 것이다. 이는 전자가 진공 중의 빛이 이동하는 속도, 즉 광속으로 이동한다는 것을 의미한다. 또한, 그래핀은 전자와 정공에 대하여 비정상적인 반정수 양자 홀 효과(half-integer quantum hall effect)를 가진다는 것이다. 또한, 현재까지 그래핀의 전자 이동도는 약 20,000 내지 50,000cm2/Vs의 높은 값을 갖는 것으로 알려져 있다. 이와 같이 전기적 특성뿐 아니라 기계적, 화학적으로 안정성을 가지고 있기 때문에 그래핀은 전자 회로의 기초 소재로 각광받고 있다. 그래핀을 제조하기 위한 방법으로 화학적 박리법과 화학기상증착법(chemical vapor deposition: CVD) 등이 있다. 화학적 박리법은 흑연결정으로부터 박리된 그래핀 조각들을 화학적 방법을 통해 용액상에 분산시켜 그래핀을 수득하는 방법이다. 흑연을 산화시킨 후 초음파로 파쇄하여 용액 상에 분산된 산화그래핀(GO)을 만들고, 이를 하이드라진(hydrazine) 등의 환원제로 처리하면 그래핀을 얻을 수 있다. 용액 상에 분산된 산화그래핀은 자리조립과정을 통해 비교적 넓은 면적의 필름을 형성할 수 있으나, 완전히 산화되지 못하고 결함을 많이 남기기 때문에 전기적 성질이 떨어지는 단점이 있다. 화학기상증착법은 촉매층 역할을 하는 니켈/구리 호일(foil)을 약 1000℃의 고온에서 메탄 및 수소 혼합가스와 반응시켜 적절한 양의 탄소가 촉매층에 녹아 들어가거나 흡착되도록 한 후 냉각시키면 촉매층에 포함되어 있던 탄소원자들이 표면에서 결정화되면서 그래핀 결정구조를 갖게 된다. 화학기상증착법을 이용하여 합성된 그래핀은 대면적의 그래핀이 실질적으로 공유결합으로 연결되기 때문에 화학적 박리법으로 제조된 그래핀 필름에 비해 대면적 합성이 우수하고, 개선된 면저항 및 투과도 특성을 보인다. 그러나 이 방법은 그래핀 합성 후에 촉매층으로 사용된 금속층을 제거하고 그래핀을 다른 기판으로 전사하는 과정이 필수적이다. 따라서, 우수한 전기적 특성을 유지하면서 대량 생산이 가능한 그래핀 제조 방법이 요구되고 있다. 
[ 발명의 개요 ]

[ 해결하려는 과제 ]
본 발명의 일 실시예는 층수 제어가 용이하고 대량 생산이 가능한 그래핀 제조 장치 및 제조 방법을 제공하는 것을 목적으로 한다.
[ 과제의 해결 수단 ]
본 발명의 일 측면에 의하면, 증착 공간 및 어닐링 공간을 구비한 챔버; 상기 증착 공간의 일 측에 배치된 탄소를 포함하는 타겟; 상기 타겟에 대향 배치되고 무정형 탄소가 증착되는 피처리 기판; 상기 타겟과 상기 피처리 기판 사이에 배치되고, 상기 피처리 기판에 증착되는 무정형 탄소의 층수를 제어하는 증착 제어수단; 및 상기 어닐링 공간에 구비되고 상기 무정형 탄소가 증착된 피처리 기판을 어닐링하는 가열부;를 포함하는 그래핀 제조 장치를 제공한다. 본 발명의 다른 특징에 의하면, 상기 증착 제어수단은 필터를 포함할 수 있다.본 발명의 다른 특징에 의하면, 상기 필터는 마이크로 필터 또는 바이오 필터일 수 있다.본 발명의 다른 특징에 의하면, 상기 증착 제어수단은 정전하를 띤 대전부재를 포함할 수 있다.본 발명의 다른 특징에 의하면, 상기 대전부재는 기체상의 탄소가 띠는 전하와 반대 전하를 띨 수 있다.본 발명의 다른 특징에 의하면, 상기 대전부재는 상기 챔버와 절연된 전압원에 접속되고, 양의 전압 또는 음의 전압을 인가할 수 있다. 본 발명의 다른 특징에 의하면, 상기 가열부는 광자 조사장치 또는 전자 조사장치일 수 있다.본 발명의 다른 측면에 의하면, 상술한 그래핀 제조 장치를 이용한 그래핀 제조 방법을 제공한다. 본 발명의 다른 특징에 의하면, 무정형 탄소를 피증착 기판에 증착하는 증착 공정, 및 증착된 무정형 탄소를 어닐링하는 어닐링 공정은 롤-투-롤 방식으로 진행될 수 있다.본 발명의 다른 특징에 의하면, 상기 증착 공정은 물리적 기상증착, 고온 필라멘트(hot filament)를 이용한 화학기상증착법(HFCVD), UV에 의해 보조된 화학기상증착법, 저온(cryogenic) 화학기상증착법, 또는 플라즈마 강화 화학기상증착법(Plasma enhanced CVD)으로 진행될 수 있다.본 발명의 다른 특징에 의하면, 상기 어닐링 과정은 상기 무정형 탄소가 형성된 피증착 기판에 광자 또는 전자를 조사함으로써 진행될 수 있다. 
[ 발명의 효과 ]
상술한 본 실시예에 따른 그래핀 제조 장치 및 제조 방법은 다음과 같은 효과를 제공할 수 있다. 첫째, 수득된 그래핀을 다른 기판 상으로 이동시킬 필요 없이 원하는 피처리 기판의 표면 전체에 그래핀을 용이하게 수득할 수 있다. 둘째, 타겟과 피처리 기판 사이에 증착 제어수단인 필터 또는 대전부재를 배치함으로써, 피처리 기판에 무정형의 탄소를 고르게 증착하여 최종 수득되는 그래핀의 품질을 균일하게 제어할 수 있다.셋째, 증착 공정 및 어닐링 공정을 롤-투-롤 방식으로 진행함으로써 그래핀의 대량 생산이 가능하다. 
[ 도면의 간단한 설명 ]
도 1은 본 발명의 일 실시예에 따른 그래핀 제조 장치(1)를 개략적으로 나타낸 단면도이다.도 2는 도 1의 Ⅱ에 대응되는 그래핀 구조체의 개략적인 단면도이다. 도 3은 도 1의 Ⅲ에 대응되는 그래핀 구조체의 개략적인 단면도이다. 도 4는 본 발명의 다른 실시예에 따른 그래핀 제조 장치(2)를 개략적으로 나타낸 단면도이다.
[ 발명을 실시하기 위한 구체적인 내용 ]
이하, 도면을 참조하여 본 발명의 실시예들에 따른 그래핀을 포함하는 필름의 제조 방법에 대하여 상세히 설명한다.도 1은 본 발명의 일 실시예에 따른 그래핀 제조 장치(1)를 개략적으로 나타낸 단면도, 도 2는 도 1의 Ⅱ에 대응되는 피처리 기판(31)에 무정형 탄소(32a)가 증착 된 박막(30)을 개략적으로 도시한 단면도, 도 3은 도 1의 Ⅲ에 대응되는 피처리 기판(31) 상에 그래핀(32b)이 형성된 박막(30')을 개략적으로 도시한 단면도이다.상기 도면들을 참조하면, 본 실시예에 따른 그래핀 제조 장치(1)는 챔버(110)의 일측에 탄소를 포함하는 타겟(130)이 배치되고, 상기 타겟(130)에 대향하는 위치에 피처리 기판(31)이 배치된다. 탄소를 포함하는 타겟(130)은 증착 공간(S11)의 일측에 배치되며, 경우에 따라 복수 개 구비될 수 있다.본 실시예에서 증착 공간(S11)에서 진행되는 증착 공정은 타겟(130)에 포함된 탄소를 스퍼터링(sputtering) 방식으로 피처리 기판(31)에 증착시키는 물리적 기상증착(physical vapor deposition: PVD)을 일 예로 설명한다. 그러나 본 발명은 이에 한정되지 않으며, 다양한 방법이 사용될 수 있다. 예를 들어, 고온 필라멘트(hot filament)를 이용한 화학기상증착법(HFCVD), UV에 의해 보조된 화학기상증착법, 저온(cryogenic) 화학기상증착법, 플라즈마 강화 화학기상증착법(Plasma enhanced CVD) 등이 사용될 수 있다.타겟 지지대(120)는 제1 전원공급부(140)로부터 음의 전압을 인가 받아 플라즈마 방전 시 캐소드(cathode) 역할을 할 수 있도록 한다. 한편, 상기 도면에는 제 1 전원공급부(140)의 전원이 직류(direct current; DC) 전원인 경우만 도시되어 있으나, 본 발명은 이에 한정되지 아니하고, 제1 전원공급부(140)가 공급하는 전원은 고주파(radio frequency: RF) 전원 또는 DC 펄스 전원 등을 사용할 수도 있다.챔버(110)의 증착 공간(S11) 일측에 가스 공급부(150)가 배치된다. 가스 공급부(150)는 헬륨(He) 네온(Ne), 아르곤(Ar), 크세논(Xe) 등과 같은 운반 가스를 증착 공간(S11)으로 주입할 수 있다. 한편, 상기 도면에는 가스 공급부(150)가 편의상 하나만 도시되어 있으나 본 발명은 이에 한정되지 않으며, 복수의 가스 공급부가 여러 개 설치될 수 있다. 또한, 상기 도면에는 도시되어 있지 않으나, 챔버(110)의 일 측에는 챔버(110) 내부의 공기를 외부로 배출하여 챔버(110) 내부 압력을 감소시키는 가스 배출부(미도시)가 더 구비될 수 있다. 스퍼터링 방식을 이용하여 피처리 기판(31)에 무정형의 탄소(32a)를 증착하는 과정은 다음과 같다. 먼저, 챔버(110)의 증착공간(S11)을 고진공으로 만든 다음, 가스 공급부(150)로부터 낮은 압력의 스퍼터링 기체(보통 아르곤(Ar)) 또는 기타 가스를 챔버(110) 내부로 흘려준다. 그리고 타겟(130)과 피처리 기판(31)에 연결된 두 전극 사이에 직류(Direct Current: DC) 또는 고주파(Radio Frequency; RF) 전원을 인가하면 음극에서 방출되어 가속된 자유전자가 아르곤 원자와 충돌하여 아르곤 원자를 이온화시킨다. 아르곤 이온 생성시 방출되는 전자와, 전극에서 공급되는 전자가 계속적으로 가속 충돌하여 더 많은 이온을 발생시키고, 한편으로 전자-이온의 재결합, 전극 및 챔버 내부 벽과의 충돌 등으로 인해 전자가 소멸 되기도 한다. 이렇게 자유 전자의 생성 및 소멸 비율이 같을 때 안정된 평형 상태의 플라즈마가 형성된다.  타겟(130) 물질로 덮여있는 타겟 지지대(120)는 피처리 기판(31)에 비해 (-)전위가 유지되므로 양전하인 아르곤 이온은 탄소를 포함한 타겟(130) 쪽으로 가속되어 타겟(130)과 충돌한다. 이때 아르곤 이온이 갖는 에너지가 타겟(130) 쪽으로 전이되고, 타겟(130)을 구성하는 탄소의 결합력과 전자의 일함수를 극복할 수 있을 때 타겟(130)에 포함된 탄소가 증기의 형태로 방출되어 증착 공간(S11)에 해리된다. 해리된 기상(氣像)의 탄소(C1)는 피처리 기판(31) 상에 증착되어 무정형의 탄소(32a)를 포함하는 박막(30)을 형성한다. 그러나, 상기와 같은 증착 과정에서 피처리 기판(31)에 증착되는 무정형 탄소(32a)의 밀도와 분산 정도를 제어하기 어려운 문제가 있다. 결과적으로 피처리 기판(31) 상에서 최종 수득되는 그래핀(32b)의 층 수를 제어하기 어렵고, 그래핀(32b)의 품질을 균일하게 제어하기 어렵다.  이 문제점을 개선하기 위하여 본 실시예에 따른 그래핀 제조 장치(1)는 타겟(130)과 피처리 기판(31) 사이에 필터(160)를 배치한다. 필터(160)로 마이크로 필터 또는 바이오 필터 등 다양한 미세여과장치가 사용될 수 있다.증착공간(S11)에 해리된 기상의 탄소(C1)는 타겟(130)과 피처리 기판(31) 사이에 배치된 필터(160)를 통과하는 과정에서 유량, 유속, 또는 밀도가 조절되므로 피처리 기판(31)에 무정형의 탄소(32a)를 고르게 증착 시킬 수 있다. 도 1을 참조하면, 타겟(130)과 필터(160) 사이의 공간(A1), 즉 필터(160)를 통과하기 전의 증착 공간에는 해리된 기상의 탄소(C1)의 밀도가 높고, 유량이 일정하지 않으나, 필터(160)와 피처리 기판(31) 사이의 공간(B1), 즉, 필터(160)를 통과한 증착 공간에는 해리된 기상의 탄소(C1)의 밀도가 낮고, 유량이 일정함을 알 수 있다. 결과적으로 피처리 기판(31)에 최종 수득되는 그래핀(32b)의 층수를 제어할 수 있고, 균일한 품질의 그래핀(32b)을 얻을 수 있다.다음으로, 증착 공정이 완료되면, 어닐링 공간(S12)에서 무정형의 탄소(32a)가 증착 된 피처리 기판(31)을 어닐링(annealing) 한다.어닐링 공정을 진행하기 위하여, 어닐링(S12) 공간에는 가열부(170)가 구비된다. 가열부(170)로는 광자를 조사하는 레이저 장치 또는 전자를 조사하는 전자빔 장치 등을 사용할 수 있다. 일 예로, Nd/YAG(네오디뮴-도핑된 이트륨-알루미늄 가넷) 레이저로 200nm 내지 600nm의 범위의 파장으로 피처리 기판(31) 상의 무정형 탄소(31a)에 어닐링 처리를 할 수 있다.  도 2 및 도 3을 참조하면, 어닐링 처리로 피처리 기판(31) 상에 증착된 무정형의 탄소(32a)로부터 그래핀(32b)이 형성된 박막(30')을 수득할 수 있음을 알 수 있다. 본 실시예에서, 챔버(110)는 증착 공간(S11)과 어닐링 공간(S12)이 차단벽(111)에 의해 구분되어 배치된다. 그러나, 본 발명은 이에 한정되지 않으며, 증착 공정과 어닐링 공정은 챔버(110) 내 동일 공간에서 서로 다른 분위기에서 순차로 진행될 수도 있으며, 별도의 챔버에서 진행될 수 도 있다. 한편, 상기 도면을 참조하면, 본 실시예에서 피처리 기판(31) 상에 무정형 탄소(32a)를 증착하는 공정 및 그래핀(32b)을 수득하기 위한 어닐링 공정은 챔버(110) 내에서 롤-투-롤(Roll-to-Roll) 방식으로 진행된다. 즉, 무정형 탄소(32a)가 증착되기 전의 피처리 기판(31)은 제1롤(10)에 감겨 챔버(110) 내의 증착 공간(S11)에 배치되고, 증착 공정 및 어닐링 공정이 완료된 그래핀(32b)이 형성된 피처리 기판(31)은 제2롤(20)에 감겨 어닐링 공간(S12)에 배치된다. 따라서, 그래핀(32b)을 포함하는 박막(30')의 대량 생산이 가능하다. 그러나 본 발명은 이에 한정되지 않으며, 롤-투-롤 방식이 아닌, 피처리 기판(31)을 개별 플레이트 형태로 제작하여 증착 및 어닐링 하는 방법도 가능함은 물론이다. 이와 같은 피처리 기판(31)으로는 다양한 소재의 재료가 사용될 수 있다. 예를 들어, 피처리 기판(31)으로 규소(Si), 글래스, GaN, 실리카 등의 무기물, 니켈(Ni), 코발트(Co), 철(Fe), 백금(Pt), 금(Au), 알루미늄(Al), 크롬(Cr), 구리(Cu), 마그네슘(Mg), 망간(Mn), 로지움(Rh), 실리콘(Si), 탄탈럼(Ta), 티타늄(Ti), 텅스텐(W), 우라늄(U), 바나듐(V) 및 지르코늄(Zr)으로 이루어진 군으로부터 적어도 일부를 포함한 금속박막 소재, 또는 PET(polyethylene terephthalate), 폴리에틸메타크릴레이트(PMMA:Polynethylmethacrylate) 등 용도에 따라 다양한 소재를 선택할 수 있다. 상술한 본 실시예에 따른 그래핀 제조 장치 및 제조 방법에 따르면, 수득된 그래핀을 다른 기판 상으로 이동시킬 필요 없이 원하는 피처리 기판(31)의 표면 전체에 그래핀을 용이하게 수득할 수 있다. 즉, 피처리 기판(31)의 면적과 동일한 면적을 갖는 그래핀 시트를 수득하는 것이 가능하다. 또한, 타겟(130)과 피처리 기판(31) 사이에 필터(160)를 배치함으로써, 피처리 기판(31)에 무정형의 탄소를 고르게 증착 시켜, 피처리 기판(31)에 최종 수득되는 그래핀(32b)의 층수를 제어할 수 있고, 균일한 품질의 그래핀(32b)을 얻을 수 있다. 이하, 도 4를 참조하여 본 발명의 다른 실시예에 따른 그래핀 제조 장치(2)를 설명한다. 동일한 참조부호는 동일 구성요소를 나타내며, 전술한 실시예와의 차이점을 중심으로 본 실시예를 설명하기로 한다. 도 4를 참조하면, 본 실시예에 따른 그래핀 제조 장치(2)는 챔버(110)의 일측에 탄소를 포함하는 타겟(130)이 배치되고, 상기 타겟(130)에 대향하는 위치에 피처리 기판(31)이 배치된다. 본 실시예에서도 타겟(130)의 물질을 피처리 기판(31)에 증착 형성하는 공정을 스퍼터링 방식으로 진행하는 것을 예로 설명하지만, 전술한 바와 같이 본 발명은 이에 한정되는 것은 아니며 다양한 증착 방법이 적용 될 수 있다. 타겟 지지대(120)는 제1 전원공급부(140)로부터 음의 전압을 인가 받아 플라즈마 방전 시 캐소드(cathode) 역할을 할 수 있도록 한다. 가스 공급부(150)는 헬륨(He) 네온(Ne), 아르곤(Ar), 크세논(Xe) 등과 같은 운반 가스를 증착 공간(S11)으로 주입할 수 있다. 또한, 챔버(110)의 일 측에는 챔버(110) 내부의 공기를 외부로 배출하여 챔버(110) 내부 압력을 감소시키는 가스 배출부(미도시)가 더 구비될 수 있다. 전술한 실시예에서와 마찬가지로, 플라즈마 여기에 의해 형성된 아르곤 이온은 타겟(130)과의 충돌 시 증기의 형태로 탄소(C2)를 방출하고, 방출된 탄소(C2)는 피처리 기판(31) 상에 증착되어 무정형의 탄소(32a)를 포함하는 박막(30)을 형성한다. 그러나, 이와 같은 증착 공정으로 피처리 기판(31)에 증착되는 무정형 탄소(32a)의 밀도와 분산 정도를 제어하기 어렵다. 상기 문제점을 개선하기 위하여 본 실시예에 따른 그래핀 제조 장치(2)는 타겟(130)과 피처리 기판(31) 사이에 정전하를 띤 대전부재(260)를 배치한다. 대전부재(260)는 챔버(110)와 절연된 전압원(270)에 연결된다. 대전부재(260)는 양의 전압원(271)에 연결되어 양의 전하를 띨 수 있으며 또는 음의 전압원(272)에 연결되어 음의 전하를 띨 수 있다. 증착 공간(S21)에서 해리된 기상의 탄소(C2)는 전하를 띨 수 있다. 예를 들어 탄소 기체(C2)는 증착 공간(S21)에서 양의 전하를 띤 양이온이나 래디칼(radical) 상태로 존재할 수 있다. 따라서, 대전부재(260)에 기체상의 탄소가 갖는 전하와 반대되는 음전하를 갖도록 음의 전압원(272)에 연결하고, 음의 전압원(272)으로 대전부재(260)의 전하 량을 적절히 조절하면, 탄소의 유량, 유속, 또는 밀도가 조절되므로 피처리 기판(31)에 무정형의 탄소(32a)를 고르게 증착 시킬 수 있다. 도 4를 참조하면, 타겟(130)과 대전부재(260) 사이의 공간(A2), 즉 대전부재(260)를 통과하기 전의 증착 공간에는 해리된 기상의 탄소(C2)의 밀도가 높고, 유량이 일정하지 않으나, 대전부재(260)와 피처리 기판(31) 사이의 공간(B2), 즉, 대전부재(260)를 통과한 증착 공간에는 해리된 기상의 탄소(C2)의 밀도가 낮고, 유량이 일정함을 알 수 있다. 결과적으로 피처리 기판(31)에 최종 수득되는 그래핀(32b)의 층수를 제어할 수 있고, 균일한 품질의 그래핀(32b)을 얻을 수 있다.상기 도면에는 대전부재(260)가 증착 공간(S21)의 양단에 배치된 것으로 간략히 도시되어 있으나, 대전부재(260)의 위치와 형상은 다양하게 변형될 수 있다. 다음은 전술한 실시예와 마찬가지로 증착 공정이 완료되면 가열부(170)가 구비된 어닐링 공간(S22)에서 무정형의 탄소(32a)가 증착 된 피처리 기판(31)을 어닐링(annealing) 한다. 상기 가열부(170)로는 광자를 조사하는 레이저 장치 또는 전자를 조사하는 전자빔 장치 등을 사용할 수 있다. 한편, 본 실시예에서 피처리 기판(31) 상에 무정형 탄소(32a)를 증착하는 공정 및 그래핀(32b)을 수득하기 위한 어닐링 공정은 챔버(110) 내에서 롤-투-롤(Roll-to-Roll) 방식으로 진행되므로 그래핀(32b)을 포함하는 박막(30')의 대량 생산이 가능하다. 상술한 본 실시예에 따른 그래핀 제조 장치 및 제조 방법에 따르면, 수득된 그래핀을 다른 기판 상으로 이동시킬 필요 없이 원하는 피처리 기판(31)의 표면 전체에 그래핀을 용이하게 수득할 수 있다. 즉, 피처리 기판(31)의 면적과 동일한 면적을 갖는 그래핀 시트를 수득하는 것이 가능하다. 또한, 타겟(130)과 피처리 기판(31) 사이에 대전부재(260)를 배치함으로써, 피처리 기판(31)에 무정형의 탄소를 고르게 증착 시켜, 피처리 기판(31)에 최종 수득되는 그래핀(32b)의 층수를 제어할 수 있고, 균일한 품질의 그래핀(32b)을 얻을 수 있다. 본 발명은 도면에 도시된 실시 예를 참고로 설명되었으나 이는 예시적인 것에 불과하며, 당해 기술 분야에서 통상의 지식을 가진 자라면 이로부터 다양한 변형 및 균등한 다른 실시 예가 가능하다는 점을 이해할 것이다. 따라서, 본 발명의 진정한 기술적 보호 범위는 첨부된 특허청구범위의 기술적 사상에 의하여 정해져야 할 것이다.
[ 부호의 설명 ]
1, 2: 그래핀 제조 장치		10: 제1롤20: 제2롤				30: 박막31: 피처리기판			32a: 무정형의 탄소32b: 그래핀			110: 챔버				120: 타겟 지지대			130: 타겟				140: 제1전원공급부		150: 가스 공급부		     160: 필터				170: 가열부				260: 대전부재			270: 전압원